【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
レオロジーが改質された、ゲルを含まない熱可塑性エラストマー組成物であって、少なくとも１つのエラストマー性エチレン／アルファ−オレフィンポリマーまたはエチレン／アルファ−オレフィンポリマーブレンド６０〜８０ｗｔ％と、ポリプロピレンホモポリマーおよびプロピレン／エチレンコポリマーからなる群から選択され、融点が１３０〜１６５℃である少なくとも１つの高融点のポリマー４０〜２０ｗｔ％とを含み、０．０５０ｗｔ％以下の過酸化物とフリーラジカル補助剤を含む組合せによってレオロジーの改質が誘導され、過酸化物：補助剤の比が１：４〜１：２０であり、前記レオロジーが改質された、ゲルを含まない熱可塑性エラストマー組成物は、ＳＴＩが１５〜３０であり、１９０℃でのタンデルタが１．０５〜１．４０であり、かつＡＳＴＭ Ｄ ２７６５−９０、方法Ｂにおいて溶媒としてキシレンを使用したとき検出限界未満のゲル含有量であることを特徴とする組成物。
【請求項２】
前記過酸化物が有機過酸化物であることを特徴とする請求項１に記載の組成物。
【請求項３】
前記有機過酸化物が、α，α'−ビス（ｔ−ブチルペルオキシ）−ジイソプロピルベンゼン、過酸化ジクミル、過酸化ジ−（ｔ−アミル）、２，５−ジメチル−２，５−ジ（ｔ−ブチルペルオキシ）ヘキシン−３、２，５−ジメチル−２，５−ジ（ｔ−ブチルペルオキシ）ヘキサン、２，５（ｔ−アミルペルオキシ−２−エチルヘキソネート）、２，５−ジメチル−２，５−ジ−（ｔ−ブチルペルオキシ）ヘキサン、過酸化ジ−ｔ−ブチル、２，５−ジ（ｔ−アミルペルオキシ）−２，５−ジメチルヘキサン、２，５−ジ−（ｔ−ブチルペルオキシ）−２，５−ジフェニルヘキサン、過酸化ビス（アルファ−メチルベンジル）、過安息香酸ｔ−ブチル、過酸化ベンゾイル、３，６，９−トリエチル−３，６，９−トリメチル−１，４，７−トリペルオキソナン、およびビス（ｔ−ブチルペルオキシ）−ジイソプロピルベンゼンからなる群から選択されることを特徴とする請求項１に記載の組成物。
【請求項４】
前記フリーラジカル補助剤が、テレフタル酸ジアリル、シアヌル酸トリアリル、イソシアヌル酸トリアリル、１，２−ポリブタジエン、ジビニルベンゼン、トリメチロールプロパントリメタクリート、ポリエチレングリコールジメタクリレート、エチレングリコールジメタクリレート、ペンタエリトリトールトリアクリレート、メタクリル酸アリル、Ｎ，Ｎ'−ｍ−フェニレンビスマレイミド、トルエンビスマレイミド−ｐ−キノンジオキシム、ニトロベンゼン、およびジフェニルグアニジンからなる群から選択されることを特徴とする請求項１に記載の組成物。
【請求項５】
前記フリーラジカル補助剤が、シアヌル酸トリアリル、１，２−ポリブタジエン、ジビニルベンゼン、およびトリメチロールプロパントリメタクリレートからなる群から選択されることを特徴とする請求項４に記載の組成物。
【請求項６】
前記エチレン／α−オレフィンポリマーが、内部で少なくとも１つのα−オレフィンコモノマーを重合しており、前記α−オレフィンが、３〜２０個の炭素原子を含有することを特徴とする請求項１に記載の組成物。
【請求項７】
前記α−オレフィンが、３〜１０個の炭素原子を含有することを特徴とする請求項６に記載の組成物。
【請求項８】
前記エチレン／α−オレフィンポリマーが、ジエンで改質されたポリマーであって、前記ジエンが、ノルボルナジエン、ジシクロペンタジエン、１，４−ヘキサジエン、ピペリレン、または５−エチリデン−２−ノルボルネン、およびその混合物からなる群から選択されることを特徴とする請求項１に記載の組成物。
【請求項９】
前記高融点のポリマーが有核ポリマーであることを特徴とする請求項１に記載の組成物。
【請求項１０】
組成物総重量を基準にして０超〜約５０重量パーセントの範囲内の量でプロセス油をさらに含むことを特徴とする請求項１に記載の組成物。
【請求項１１】
組成物総重量を基準にして約０〜約７０重量パーセントの範囲内の量で充填剤をさらに含むことを特徴とする請求項１または１０に記載の組成物。
【請求項１２】
レオロジーが改質された、ゲルを含まないＴＰＥ組成物を調製する方法であって、前記方法が、
ａ）エラストマー性エチレン／アルファ−オレフィンポリマー６０〜８０ｗｔ％と、ポリプロピレンホモポリマーおよびプロピレン／エチレンコポリマーからなる群から選択され、融点が１３０〜１６５℃である高融点のポリマー４０〜２０ｗｔ％とを含む溶融ポリマーブレンドに、過酸化物：補助剤が１：４〜１：２０の比で、かつ過酸化物最高濃度が０．０７５ｗｔ％で、少なくとも１つの過酸化物と少なくとも１つのフリーラジカル補助剤とを添加する工程、ならびに
ｂ）前記溶融ポリマーブレンド全体に前記過酸化物と補助剤とを分散し、前記ポリマーのレオロジー改質をもたらし、かつ不溶なポリマーゲルの形成を妨げる（ＡＳＴＭ Ｄ ２７６５−９０、方法Ｂにおいて溶媒としてキシレンを使用して決定される）のに十分な剪断の条件に、前記ポリマーブレンドをかけながら、前記ポリマーブレンドを溶融状態に維持する工程を含み、
さらに、連続の工程ｃ）がｂ）に続き、工程ｃ）が、レオロジーが改質されたポリマーブレンドを製品に変換することを含み、
ＳＴＩ１５〜３０、およびタンデルタ１．０５〜１．４０により十分なレオロジー改質が測定されることを特徴とする方法。
【請求項１３】
工程ｃ）に先立って、連続の中間工程ｂ１）とｂ２）をさらに含み、工程ｂ１）が、固形物として前記レオロジーが改質されたポリマーブレンドを回収することを含み、工程ｂ２）が、製品を作製するのに十分な溶融状態に前記固形物を変換することを含むことを特徴とする請求項１２に記載の方法。
【請求項１４】
その少なくとも１つの成分が請求項１に記載の組成物から作製されることを特徴とする製品。
【請求項１５】
前記組成物が、プロセス油および充填剤からなる群から選択される少なくとも１つの添加剤をさらに含むことを特徴とする請求項１４に記載の物品。
【請求項１６】
前記プロセス油が、組成物総重量を基準にして０超〜約５０重量パーセントの範囲の量で存在することを特徴とする請求項１５に記載の物品。
【請求項１７】
前記充填剤が、ガラス、シリカ、カーボンブラック、金属炭酸塩、金属硫酸塩、タルク、クレー、および黒鉛繊維からなる群から選択されることを特徴とする請求項１５に記載の物品。
【請求項１８】
前記充填剤が、組成物総重量を基準にして０超〜約７０重量パーセントの範囲の量で存在することを特徴とする請求項１５に記載の物品。
【請求項１９】
レオロジーが改質された、ゲルを含まないＴＰＥ組成物を調製する方法であって、前記方法が、
ａ）過酸化物：補助剤が１：４〜１：２０の比で、かつ過酸化物最高濃度が０．０７５ｗｔ％で、少なくとも１つの過酸化物と少なくとも１つのフリーラジカル補助剤を、成分をブレンドする前に、ポリマーブレンドの少なくとも１つの成分に添加する工程であり、前記成分ポリマーがエラストマー性エチレン／アルファ−オレフィンポリマー６０〜８０ｗｔ％と、ポリプロピレンホモポリマーおよびプロピレン／エチレンコポリマーからなる群から選択され、融点が１３０〜１６５℃である高融点のポリマー４０〜２０ｗｔ％とを含む工程、
ｂ）前記成分ポリマーをブレンドする工程、ならびに
ｃ）前記溶融ポリマーブレンド全体に前記過酸化物と補助剤とを分散し、前記ポリマーのレオロジー改質をもたらし、かつ不溶なポリマーゲルの形成を妨げる（ＡＳＴＭ Ｄ ２７６５−９０、方法Ｂにおいて溶媒としてキシレンを使用して決定される）のに十分な剪断の条件に、前記ポリマーブレンドをかけながら、前記ポリマーブレンドを溶融ポリマーに変換する工程を含み、
さらに、連続の工程ｄ）が工程ｃ）に続き、工程ｄ）が、前記レオロジーが改質されたポリマーブレンドを製品に変換することを含み、
ＳＴＩ１５〜３０、およびタンデルタ１．０５〜１．４０により十分なレオロジー改質が測定されることを特徴とする方法。
【請求項２０】
工程ｄ）に先立って、連続の中間工程ｃ１）とｃ２）をさらに含み、工程ｃ１）が、固形物として前記レオロジーが改質されたポリマーブレンドを回収することを含み、工程ｃ２）が、製品を作製するのに十分な溶融状態に前記固形物を変換することを含むことを特徴とする請求項１９に記載の方法。
【手続補正２】
【補正対象書類名】明細書
【補正対象項目名】０００８
【補正方法】変更
【補正の内容】
【０００８】
本発明の第２の態様は、レオロジーが改質された、ゲルを含まないＴＰＥ組成物を調製する方法であって、方法が、ａ）過酸化物：補助剤が少なくとも１：４の比で、少なくとも１つの過酸化物と少なくとも１つのフリーラジカル補助剤を、溶融ポリマーブレンドに添加する工程であり、前記溶融ポリマーブレンドがエラストマー性エチレン／アルファ−オレフィンポリマーと、ポリプロピレンホモポリマーおよびプロピレン／エチレンコポリマーからなる群から選択される高融点のポリマーとを含む工程、ならびにｂ）溶融ポリマーブレンド全体に過酸化物と補助剤とを分散し、かつポリマーのレオロジー改質をもたらすのに十分な剪断の条件に、そのポリマーブレンドをかけながら、そのポリマーブレンドを溶融状態に維持する工程を含み、ＴＰＥ組成物についてＳＴＩ１５〜３０、タンデルタ１．０５〜１．４０、および測定可能な量のゲルを含まないことにより、十分なレオロジー改質が測定される。本態様は、好ましくは、レオロジーが改質された、ゲルを含まないＴＰＥ組成物を調製する方法であって、前記方法が、ａ）エラストマー性エチレン／アルファ−オレフィンポリマー６０〜８０ｗｔ％と、ポリプロピレンホモポリマーおよびプロピレン／エチレンコポリマーからなる群から選択され、融点が１３０〜１６５℃である高融点のポリマー４０〜２０ｗｔ％とを含む溶融ポリマーブレンドに、過酸化物：補助剤が１：４〜１：２０の比で、かつ過酸化物最高濃度が０．０７５ｗｔ％で、少なくとも１つの過酸化物と少なくとも１つのフリーラジカル補助剤とを添加する工程、ならびにｂ）前記溶融ポリマーブレンド全体に前記過酸化物と補助剤とを分散し、前記ポリマーのレオロジー改質をもたらし、かつ不溶なポリマーゲルの形成を妨げる（ＡＳＴＭ Ｄ ２７６５−９０、方法Ｂにおいて溶媒としてキシレンを使用して決定される）のに十分な剪断の条件に、前記ポリマーブレンドをかけながら、前記ポリマーブレンドを溶融状態に維持する工程を含み、ＳＴＩ１５〜３０、およびタンデルタ１．０５〜１．４０により十分なレオロジー改質が測定される。この方法は、好ましくはレオロジーが改質されたポリマーブレンドを固形物として回収し、次いで製品を作製するのに十分な溶融状態にその固形物を変換する中間工程を含むことなく、レオロジーが改質されたポリマーブレンドを、製品に加工する工程ｃ）を任意に含む。しかしながら、必要に応じて、この方法は任意に中間工程を含む。
【手続補正３】
【補正対象書類名】明細書
【補正対象項目名】０００９
【補正方法】変更
【補正の内容】
【０００９】
第２の態様の１つの変形は、レオロジーが改質された、ゲルを含まないＴＰＥ組成物を調製する方法であって、方法が、ａ）過酸化物：補助剤が少なくとも１：４の比で、少なくとも１つの過酸化物と少なくとも１つのフリーラジカル補助剤を、成分をブレンドする前に、ポリマーブレンドの少なくとも１つの成分に添加する工程であり、前記成分ポリマーがエラストマー性エチレン／アルファ−オレフィンポリマーと、ポリプロピレンホモポリマーおよびプロピレン／エチレンコポリマーからなる群から選択される高融点のポリマーとを含む工程、ｂ）その成分ポリマーをブレンドする工程、ならびにｃ）溶融ポリマーブレンド全体に過酸化物と補助剤とを分散しポリマーのレオロジー改質をもたらすのに十分な剪断の条件に、そのポリマーブレンドをかけながら、そのポリマーブレンドを溶融ポリマーブレンドに変換する工程を含み、ＴＰＥ組成物についてＳＴＩ１５〜３０、タンデルタ１．０５〜１．４０、および測定可能な量のゲルを含まないことにより、十分なレオロジー改質が測定される。本態様は、好ましくは、レオロジーが改質された、ゲルを含まないＴＰＥ組成物を調製する方法であって、前記方法が、ａ）過酸化物：補助剤が１：４〜１：２０の比で、かつ過酸化物最高濃度が０．０７５ｗｔ％で、少なくとも１つの過酸化物と少なくとも１つのフリーラジカル補助剤を、成分をブレンドする前に、ポリマーブレンドの少なくとも１つの成分に添加する工程であり、前記成分ポリマーがエラストマー性エチレン／アルファ−オレフィンポリマー６０〜８０ｗｔ％と、ポリプロピレンホモポリマーおよびプロピレン／エチレンコポリマーからなる群から選択され、融点が１３０〜１６５℃である高融点のポリマー４０〜２０ｗｔ％とを含む工程、ｂ）前記成分ポリマーをブレンドする工程、ならびにｃ）前記溶融ポリマーブレンド全体に前記過酸化物と補助剤とを分散し、前記ポリマーのレオロジー改質をもたらし、かつ不溶なポリマーゲルの形成を妨げる（ＡＳＴＭ Ｄ ２７６５−９０、方法Ｂにおいて溶媒としてキシレンを使用して決定される）のに十分な剪断の条件に、前記ポリマーブレンドをかけながら、前記ポリマーブレンドを溶融ポリマーに変換する工程を含み、ＳＴＩ１５〜３０、およびタンデルタ１．０５〜１．４０により十分なレオロジー改質が測定される。この方法は、好ましくはレオロジーが改質されたポリマーブレンドを固形物として回収し、次いで製品を作製するのに十分な溶融状態に、その固形物を変換する中間工程を含むことなく、レオロジーが改質されたポリマーブレンドを、製品に加工する連続した工程ｃ）を任意に含む。しかしながら、必要に応じて、この方法は任意に中間工程を含む。
【手続補正４】
【補正対象書類名】明細書
【補正対象項目名】００１０
【補正方法】変更
【補正の内容】
【００１０】
第２の態様の第２の変形は、レオロジーが改質された、ゲルを含まない熱可塑性エラストマー製品を調製する方法であって、方法が、ａ）過酸化物：補助剤が少なくとも１：４の比で、少なくとも１つの過酸化物および少なくとも１つのフリーラジカル補助剤を、溶融したエラストマー性エチレン／アルファ−オレフィンポリマーまたは溶融したエラストマー性エチレン／アルファ−オレフィンポリマーブレンドに添加して、レオロジーが改質されたエチレン／アルファ−オレフィンポリマーまたはレオロジーが改質されたエチレン／アルファ−オレフィンポリマーブレンドを得る工程、ｂ）そのレオロジーが改質されたポリマーまたはポリマーブレンドに、ポリプロピレンホモポリマーおよびプロピレン／エチレンコポリマーからなる群から選択される高融点のポリマーを添加して、複合ポリマーブレンドを形成する工程、ならびにｃ）複合ポリマーブレンドを製品に変換する工程を含み、押出、成形、または圧延されると、製品が平滑な表面を有する。本態様は、好ましくは、レオロジーが改質された、ゲルを含まない熱可塑性エラストマー製品を調製する方法であって、前記方法が、ａ）過酸化物：補助剤が１：４〜１：２０の比で、かつ過酸化物最高濃度が０．０７５ｗｔ％で、少なくとも１つの過酸化物および少なくとも１つのフリーラジカル補助剤を、溶融したエラストマー性エチレン／アルファ−オレフィンポリマーまたはエラストマー性エチレン／アルファ−オレフィンポリマーブレンド６０〜８０ｗｔ％に添加して、レオロジーが改質されたエチレン／アルファ−オレフィンポリマーまたはエチレン／アルファ−オレフィンポリマーブレンドを得る工程、ｂ）前記レオロジーが改質されたポリマーまたはポリマーブレンドに、ポリプロピレンホモポリマーおよびプロピレン／エチレンコポリマーからなる群から選択され、融点が１３０〜１６５℃である高融点のポリマー４０〜２０ｗｔ％を添加して、複合ポリマーブレンドを形成する工程、ならびにｃ）前記複合ポリマーブレンドを製品に変換する工程を含み、前記製品が平滑な表面外観を有し、ＡＳＴＭ Ｄ ２７６５−９０、方法Ｂにおいて溶媒としてキシレンを使用したときゲル含有量が検出限界未満である。